(57)【特許請求の範囲】
【請求項１】
透明基板上に、互いに異なる色の色パターンを２種以上含むカラーフィルタ層があり、そのカラーフィルタ層の４２０〜６１０ｎｍにおける分光透過率の最小値が４〜４０％である液晶表示用カラーフィルタであって、
前記カラーフィルタ層の色パターンは、樹脂とその樹脂を着色する染料を含み、しかも、その色パターン層の厚さが０．７μｍ以下であり、
さらに、前記カラーフィルター層の色パターンの少なくともひとつがイエローよりなる色パターンであり、該イエローよりなる色パターンの屈折率が前記透明基板より大きい場合、前記イエローよりなる色パターンの膜厚が下記式で定義したｍが２または３で、かつ、λが５５０〜５８０ｎｍとなるような膜厚である液晶表示用カラーフィルタ。
ｄ＝（ｍλ）／（２ｎ）
但し、ｄ：膜厚、λ：波長、ｎ：カラーフィルタ層の屈折率
【請求項２】
透明基板上に、互いに異なる色の色パターンを２種以上含むカラーフィルタ層があり、そのカラーフィルタ層の４２０〜６１０ｎｍにおける分光透過率の最小値が４〜４０％である液晶表示用カラーフィルタであって、
前記カラーフィルタ層の色パターンは、樹脂とその樹脂を着色する染料を含み、しかも、その色パターン層の厚さが０．７μｍ以下であり、
さらに、前記カラーフィルタ層の色パターンの少なくともひとつがイエローよりなる色パターンであり、該イエローよりなる色パターンの屈折率が前記透明基板より小さい場合、前記イエローよりなる色パターンの膜厚が下記式で定義したｍが１、２または３で、かつ、λが５６０〜５９０ｎｍとなるような膜厚である液晶表示用カラーフィルタ。
ｄ＝（２ｍ＋１）λ／（４ｎ）
但し、ｄ：膜厚、λ：波長、ｎ：カラーフィルタ層の屈折率
【請求項３】
透明基板上に、互いに異なる色の色パターンを２種以上含むカラーフィルタ層があり、そのカラーフィルタ層の４２０〜６１０ｎｍにおける分光透過率の最小値が４〜４０％である液晶表示用カラーフィルタであって、
前記カラーフィルタ層の色パターンは、樹脂とその樹脂を着色する染料を含み、しかも、その色パターン層の厚さが０．７μｍ以下であり、
さらに、前記カラーフィルタ層の色パターンの少なくともひとつがマゼンタよりなる色パターンであり、該マゼンタよりなる色パターンの屈折率が前記透明基板よりより大きい場合、前記マゼンタよりなる色パターンの膜厚が下記式で定義したｍが２または３で、かつ、λが４３０〜４７０ｎｍとなるような膜厚である液晶表示用カラーフィルタ。
ｄ＝（ｍλ）／（２ｎ）
但し、ｄ：膜厚、λ：波長、ｎ：カラーフィルタ層の屈折率
【請求項４】
透明基板上に、互いに異なる色の色パターンを２種以上含むカラーフィルタ層があり、そのカラーフィルタ層の４２０〜６１０ｎｍにおける分光透過率の最小値が４〜４０％である液晶表示用カラーフィルタであって、
前記カラーフィルタ層の色パターンは、樹脂とその樹脂を着色する染料を含み、しかも、その色パターン層の厚さが０．７μｍ以下であり、
さらに、前記カラーフィルタ層の色パターンの少なくともひとつがマゼンタよりなる色パターンであり、該マゼンタよりなる色パターンの屈折率が前記透明基板よりより小さい場合、前記マゼンタよりなる色パターンの膜厚が下記式で定義したｍが２、３または４で、かつ、λが４３０〜４７０ｎｍとなるような膜厚である液晶表示用カラーフィルタ。
ｄ＝（２ｍ＋１）λ／（４ｎ）
但し、ｄ：膜厚、λ：波長、ｎ：カラーフィルタ層の屈折率
【請求項５】
透明基板上に、互いに異なる色の色パターンを２種以上含むカラーフィルタ層があり、そのカラーフィルタ層の４２０〜６１０ｎｍにおける分光透過率の最小値が４〜４０％である液晶表示用カラーフィルタであって、
前記カラーフィルタ層の色パターンは、樹脂とその樹脂を着色する染料を含み、しかも、その色パターン層の厚さが０．７μｍ以下であり、
さらに、前記カラーフィルタ層の色パターンの少なくともひとつがシアンよりなる色パターンであり、該シアンよりなる色パターンの屈折率が前記透明基板よりより大きい場合、前記シアンよりなる色パターンの膜厚が下記式で定義したｍが２または３で、かつ、λが４６０〜５００ｎｍとなるような膜厚である液晶表示用カラーフィルタ。
ｄ＝（ｍλ）／（２ｎ）
但し、ｄ：膜厚、λ：波長、ｎ：カラーフィルタ層の屈折率
【請求項６】
透明基板上に、互いに異なる色の色パターンを２種以上含むカラーフィルタ層があり、そのカラーフィルタ層の４２０〜６１０ｎｍにおける分光透過率の最小値が４〜４０％である液晶表示用カラーフィルタであって、
前記カラーフィルタ層の色パターンは、樹脂とその樹脂を着色する染料を含み、しかも、その色パターン層の厚さが０．７μｍ以下であり、
さらに、前記カラーフィルタ層の色パターンの少なくともひとつがシアンよりなる色パターンであり、該シアンよりなる色パターンの屈折率が前記透明基板よりより小さい場合、前記シアンよりなる色パターンの膜厚が下記式で定式で定義したｍが１、２または３で、かつ、λが４６０〜５００ｎｍとなるような膜厚である液晶表示用カラーフィルタ。
ｄ＝（２ｍ＋１）λ／（４ｎ）
但し、ｄ：膜厚、λ：波長、ｎ：カラーフィルタ層の屈折率
【請求項７】
前記液晶表示用カラーフィルタは、そのカラーフィルタ層の一面から入射する光が他面側で反射されてカラーフィルタ層の中を２回通過する反射型液晶表示装置に用いる、請求項１〜６の何れかの液晶表示用カラーフィルタ。
【請求項８】
前記カラーフィルタ層の色パターンは、前記染料が前記樹脂から溶け出さないだけの厚みをもつ、請求項１〜６の何れかの液晶表示用カラーフィルタ。
【請求項９】
前記カラーフィルタ層の色パターンの少なくともひとつは、トリフェニルメタン系のものであり、前記樹脂の固形分と前記染料の重量比率が１：０．０７〜０．７の範囲にある請求項１〜６の何れかの液晶表示用カラーフィルタ。
【請求項１０】
前記カラーフィルタ層の色パターンの少なくともひとつは、キサンテン系のものであり、前記樹脂の固形分と前記染料の重量比率が１：０．０７〜０．７の範囲にある請求項１〜６の何れかの液晶表示用カラーフィルタ。
【請求項１１】
前記カラーフィルタ層の色パターンの少なくともひとつは、シアニン系のものであり、前記樹脂の固形分と前記染料の重量比率が１：０．０４〜０．３の範囲にある請求項１〜６の何れかの液晶表示用カラーフィルタ。
【請求項１２】
前記カラーフィルタ層の色パターンの少なくともひとつは、アントラキノン系のものであり、前記樹脂の固形分と前記染料の重量比率が１：０．５〜１．０の範囲にある請求項１〜６の何れかの液晶表示用カラーフィルタ。
【請求項１３】
前記カラーフィルタ層の色パターンの少なくともひとつは、アゾ系もしくは含金アゾ系のものであり、前記樹脂の固形分と前記染料の重量比率が１：０．４〜１．０の範囲にある請求項１〜６の何れかの液晶表示用カラーフィルタ。
【請求項１４】
前記カラーフィルター層の色パターンの少なくともひとつは、添加剤として、前記樹脂の固形分と金属錯体を重量比率で１：０．０１〜０．３の範囲で添加した請求項１〜６の何れかの液晶表示用カラーフィルタ。
【請求項１５】
前記金属錯体がジアルキルホスフェイト、ジアルキルカルバネート、ベンゼンジチオール、あるいはその類似ジチオールのニッケル、銅、コバルト錯体である請求項１４の液晶表示用カラーフィルタ。
【請求項１６】
前記樹脂は、ポリイミド系の樹脂である請求項１〜１５の液晶表示用カラーフィルタ。
【発明の詳細な説明】
【０００１】
【発明の属する技術分野】
この発明は液晶表示装置をカラー表示するためのカラーフィルタに関し、特に色の濃度が薄く、着色剤に染料を用いたものに関する。
【０００２】
【発明の背景】
液晶表示装置に用いるカラーフィルタの製法には顔料分散法、電着法等の顔料で着色する方法や染色法、染料溶解法等の染料で着色する方法が知られている。通常、カラーフィルタ層は、レッド、グリーン、ブルーの３原色からなり、１〜２μｍの膜厚の各色パターンがモザイク状あるいはストライプ状に形成されている。
一般に、染料は顔料に比べ色の透明性や純度では勝り種類が豊富であるものの耐光性に劣ると言われている。また、通常、顔料や染料等の色材の光退色は、酸化的な退色、特に光により生成した（一部の色材はこの反応の触媒的な働きをする）一重項酸素によるものが支配的に働くことが知られている。
しかしながら、液晶表示装置に用いるカラーフィルタは、パネル化して該表示装置に組み込まれ、パネル内部は、空気とは完全に遮断された状態となり前述した酸化的な退色は進行しない環境となり、一般的な退色に関する知見とは異なる。  このことは、例えば、フタロシアニン系の染料は一般的に耐光性が良好であることが広く知られているが、液晶表示装置に用いるカラーフィルタの着色剤として使用すると、空気とは完全に遮断された状態であるにも係わらずその環境下で変色し易い。逆に、一般的に耐光性に劣るとされているローダミン等のキサンテン系の染料は、カラーフィルタの着色剤として使用すると、空気とは完全に遮断された同じ状態で使用されているにも係わらず変色せず強い耐光性を示すことからも容易に理解できよう。
従来は、液晶表示装置に用いるカラーフィルタは、前述した特殊な状況を利用し、経験則から、カラーフィルタとした場合に耐光性の良好な染料をうまく選択することで製造されている。
【０００３】
最近、液晶表示装置の中で携帯端末装置をカラー化するために反射型の液晶表示装置が注目されている。反射型の液晶表示装置は、バックライトを用いずに該装置周囲の自然光を利用する点で、透過型のものに比べ消費電力を小さくすることができるので携帯用の表示装置として有用である。
この反射型の液晶表示装置をカラー表示させる方法として、カラーフィルタを用いる方法がある。このような反射型の液晶表示装置自体は、例えば、特開平−８−３０４８１６号又は特開平９−６８６０８号の各公報が示すように、光シャッタとしての液晶層の一面にカラー表示のためのカラーフィルタ、その液晶層のの他面に光反射機能をもつ反射層を備えている。こうした、カラーフィルタを用いる方式は、背景色をペーパーホワイトにし、広い色表示範囲を目指すことが容易で、カラーフィルタを用いない他の方法に比べ有利である。
【０００４】
ところで、反射型の液晶表示装置に用いるカラーフィルタについては、通常、透過型のカラーフィルタの製造方法を踏襲した製造技術が専ら採用されている。しかし、反射型の液晶表示装置では、該表示装置の周囲から入射する光が、カラーフィルタを２回通過（透過）するため、カラーフィルタとしてできるだけ明るく（つまり、色が薄い）、かつ、これを満たした上で色再現範囲をできだけ広くすることが望まれている。また、レッド（Ｒ）、グリーン（Ｇ）、ブルー（Ｂ）、の３原色以外にもイエロー（Ｙ）、シアン（Ｃ）、マゼンタ（Ｍ）の補色系も使われる。
【０００５】
【発明が解決しようとする課題】
染料を使用したカラーフィルタ自体は従来から知られており、耐光性が良好なものが得られることも知られている。
しかしながら、従来、反射型の液晶表示装置に使われるような各色の分光透過率の最小値（４２０〜６１０ｎｍ）が４〜４０％の色の薄いカラーフィルタは検討されていなかった。また、従来の耐光性に係わる知見も色の濃いもので得られたものである。
このことから、反射型の液晶表示装置に用いるカラーフィルタの着色剤に従来耐光性が良いとされている染料を単純に適応すると、耐光性が低下して全く使用できないことが実験によりわかった。
【０００６】
一般的に、顔料や染料等の色材は濃色よりも淡色の方が耐光性が弱くなることが知られている。しかし、液晶表示装置のような無酸素状態の様な、一般的な常識が通用しない特殊な環境中での知見は得られていない。
また、反射型の液晶表示装置に用いられるような淡色のカラーフィルタに適応した場合の耐光性を向上させる事などは知られていなかった。
さらに、染料系のカラーフィルタはカラーフィルタの表面の平滑性が良いため、カラーフィルタの膜厚による干渉の影響により、各色パターンの光透過域において光の吸収が起こり、光透過率が低下しカラーフィルタが暗くなってしまう場合があった。
さらにまた、従来、透過型の液晶表示装置に用いられているカラーフィルタにおいては、膜厚が１〜２μｍと厚いため光の吸収の極大値の間隔が狭くコントロールが難しい（膜厚の制御範囲を越える）ことと、実質上、色パターンの色度にほとんど影響を与えないことから無視しても問題がなかった。
ところが、透過型の液晶表示装置と異なり反射型の液晶表示装置に用いるカラーフィルタでは、カラーフィルタを光が２回通過するため干渉による光の吸収は２乗で効いてくる。しかも、カラーフィルタを構成する色パターン自体が薄いことから色純度に与える影響は大きい。
【０００７】
この発明は、透明性及び色純度に優れた染料を用い、明るく色純度がよく耐光性に関して、従来の透過型の液晶表示装置に使われるカラーフィルタと同等の表示特性を示すカラーフィルタを提供することを目的とする。
また、この発明は、カラーフィルタを構成する色パターンの色を薄くした場合でも耐光性を向上させることができる技術を提供することを他の目的とする。
【０００８】
【課題を解決するための手段】
この発明の液晶表示用カラーフィルタでは、カラーフィルタ層の色パターンが、樹脂とその樹脂を着色する染料を含み、しかも、その色パターンの厚さが、０．７μｍ以下である。色パターンの厚さは、染料の充填密度を高めることができることから、薄くすれば薄くするほど耐光性の向上の面からは好ましい。しかし、余りにも薄くすると、製造プロセスに色パターンが耐えられなくなる。例えば、色パターンのパターニング時に、樹脂の中から染料が溶けだすおそれがある。ウエットエッチングを含むプロセスおよび色パターンないし保護膜を重ねて塗布するプロセスを用いる場合、色パターンの厚さを０．２μｍより小さくすると、染料が溶けだすので、０．２μｍ以上の厚さにするのが好ましい。
また、色パターンのの厚さを０．７μｍ以下に設定する理由は、色純度に重要な影響を与える干渉により、光を吸収する波長域とそのばらつき（面内、基板間）を膜厚でコントロールできるからである。
【０００９】
耐光性を向上させるためには、樹脂に対する染料の含有率を高めることが有効である。０．７μｍという値は、反射型の液晶表示装置に用いるカラーフィルタの光学特性と耐光性の向上を考慮して定めた数値である。カラーフィルタの色度からすると、各色、特に可視域の４２０〜６１０ｎｍにおける最小透過率５〜５５％（好ましくは、２５〜３０％）にあり、しかも、４００〜７００ｎｍにおける最大透過率が７０％以上（好ましくは、８５％以上）であることが良い。色パターンの厚さを０．２〜０．７μｍとするとき、化１および化２に示すキサンテン系あるいは化３に示すトリフェニルメタン系については、１：０．０７〜０．７、化４に示す含金属アゾ系あるいはアゾ系については、１：０．４〜１．０、化５に示すシアニン系については、１：０．０４〜０．３、さらに、化学式では明示しないが、アントラキノン系については、１：０．５〜１．０の各範囲とする。
【化１】
0004111281.tif 000002
【化２】
0004111281.tif 000003
【化３】
0004111281.tif 000004
【化４】
0004111281.tif 000005
【化５】
0004111281.tif 000006
化１〜化５等の構造式で表される特定の骨格を持った染料を用いることで、耐光性が向上した反射型の液晶表示装置用のカラーフィルタを得ることができた。
また、複数種の染料を用いて色を出すこともでき、この場合には、各染料が樹脂に対してそれぞれ上記の範囲に準じた値となる。例えば、アゾ系の染料について、含金属アゾ系のものと併用すれば、耐光性をより有効に向上させることができる。
【００１０】
耐光性を向上させるためさらに好ましくは、樹脂に対して金属錯体を添加するのが良い。添加量は、樹脂１対して０．０１〜０．３の範囲で添加すればよい。金属錯体としては、ジアルキルホスフェート、ジアルキルカルバネートまたはベンゼンジチオールあるいはその類似ジチオール等の金属錯体が良く、金属としてニッケル、銅またはコバルト等が良い。これらの金属錯体は、一般に一重項酸素クエンチャーとして知られ、ＣＤ−Ｒ等の赤外線吸収色素の耐光性向上に用いられてはいるが、これは酸素存在下で耐光性向上をするために用いられているものであった。この発明では、これらの金属錯体が無酸素下の特殊な環境中で、しかも色が薄いという状況下で、染料の耐光性向上に有効であることを見い出した。まず、耐光性は、カーボンアークフェードメータを用いて（ＪＩＳ  Ｂ７７５３）試験した時の照射前後の色差△Ｅａｂ＊が５以下、好ましくは３以下であることが要求される。また、このときの試験は、パネル化し無酸素状態としたものが好ましいが、カラーフィルタの色パターン上に接着剤（粘着剤）を介してガラスを張り合わせたり、カラーフィルタ上に気体透過性のない緻密な膜（例えば、ＩＴＯ）を形成しても評価することができる。
従来、透過型の液晶表示装置に用いているカラーフィルタでは、カーボンアークを用いた試験を満足することができる染料さえ選択すれば、耐光性の良いカラーフィルタを容易に得ることができた。
反射型の液晶表示装置に用いる色の薄いカラーフィルタの耐光性を向上させるには、色パターンとなる樹脂に対する染料の含有率を高めることが有用である。しかし、その比率は染料の吸光係数、カラーフィルタに要求される色の濃さ、染料骨格そのものの耐光性およびカラーフィルタ製造時のプロセス耐性（例えば、現像時、あるいは次色形成時における色溶出）からある範囲に決定しなければならない。樹脂と染料の比率を規定した上で、色の薄いものを得るためには、透過型の液晶表示装置に用いられるカラーフィルタよりかなり膜厚を薄くする必要がある。
この様なことから、カラーフィルタを構成する色パターンの厚さは、０．７μｍ以下、好ましくは０．２μｍ以上０．６μｍ以下の厚みとする必要がある。
【００１１】
次に、色純度の面で、カラーフィルタの膜厚に起因する干渉により光の吸収が各色の光透過位置でＸＹＺ表示系における等色関数の値の大きい波長域に位置しないことが重要となる。カラーフィルタは、レッド、グリーン、ブルーの３原色からなる場合には、光透過領域は比較的狭いため、膜厚による干渉を回避しやすいが、イエロー、マゼンタ、シアンの補色系では、光透過領域が広いため、干渉を回避できる膜厚は限定されてしまう。また、カラーフィルタを構成する色パターンは、通常、スピンコータ、ロールコータやバーコーター等で膜厚コントロールし塗布し形成されるが、色パターンを形成する透明基板及び該基板間のばらつきが±５％程度ある。そして、色パターンを形成するのに使われる染料を含有した樹脂の屈折率は１．４５〜２．０程度である。
透明基板とその上に形成される色パターンの厚みと屈折率の関係において、各色パターンの光透過領域で干渉を起こさないようにすべきである。なぜなら、光透過領域における透過率は、明るいカラーフィルタを得る点から高いほど良いが、干渉が起きると、そうした透過率が低下してしまうからである。干渉を起こさないためには、反射型の液晶表示装置に用いるカラーフィルタの色パターンの膜厚としては、０．７μｍ以下の特定の膜厚でなければならない。
また、色パターンの樹脂の屈折率１．８として計算すると、同一波長で光の干渉による吸収極大と極小が起こる膜厚の差は４５０ｎｍにおいて、０．０６２５μｍであり、これだけ膜厚が変化すると光透過領域で干渉が起きカラーフィルタが１０％程度暗くなってしまう。実際、干渉が起きる膜厚として許容できる範囲は、少なくともこの膜厚の差の半分以下である必要があり、これを計算すると０．０６２５×０．５／０．０５＝０．６２５μｍとなり、色パターンに用いる樹脂の屈折率の範囲を考慮するとカラーフィルタを構成する色パターンの膜厚は、やはり０．７μｍ以下となる。当然、膜厚が薄くなるほど膜厚のコントロールは有利で、色の均一性が向上することはいうまでもない。
【００１２】
【実施例１】
屈折率ｎ＝１．８０、膜厚ｄ（μｍ）の色パターンがあり、この色パターンが透明基板の屈折率より大きい場合、その色パターンの表面における透過光の干渉による極大値、極小値を求めた。表１〜表２８が、その結果を示す。但し、色パターンの厚みの最適条件の判定はそれぞれの色パターンの主透過波長域（色パターンの色の三刺激値Ｘ、Ｙ、Ｚのそれぞれの透過視感感度の高い部分、即ち、Ｘ：５８０〜６２０ｎｍ、Ｙ：５２０〜５８０ｎｍ、Ｚ：４２０〜４８０ｎｍ）に少なくとも一つの極大値があり、かつ極小値がない場合。
１）イエロー
ｍ＝１の場合は膜厚が０．１５５μｍとなり実用上薄すぎるので不可。
１  ｄ＝０．３１μｍ
【表１】
0004111281.tif 000007
２  ｄ＝０．４６５μｍ
【表２】
0004111281.tif 000008
３  ｄ＝０．６２μｍ
【表３】
0004111281.tif 000009
４  ｄ＝０．７７５μｍ
【表４】
0004111281.tif 000010
２）マゼンタ
１  ｄ＝０．２５μｍ
【表５】
0004111281.tif 000011
２  ｄ＝０．３７５μｍ
【表６】
0004111281.tif 000012
３  ｄ＝０．５０μｍ
【表７】
0004111281.tif 000013
４  ｄ＝０．６２５μｍ
【表８】
0004111281.tif 000014
５  ｄ＝０．７５μｍ
【表９】
0004111281.tif 000015
３）シアン
ｍ＝１の場合は膜厚が０．１３３μｍとなり実用上薄すぎるので不可。
１  ｄ＝０．２６６μｍ
【表１０】
0004111281.tif 000016
２  ｄ＝０．４００μｍ
【表１１】
0004111281.tif 000017
３  ｄ＝０．５３２μｍ
【表１２】
0004111281.tif 000018
４  ｄ＝０．６６５μｍ
【表１３】
0004111281.tif 000019
但し、以上の値は屈折率を４００〜７００ｎｍの波長において同一屈折率で求めているが、実際の屈折率は波長により若干異なる。
【００１３】
次に、透明基板に比べて色パターンの方の屈折率が小さい場合について説明する。このときには、先に述べた場合に比べて、透明基板の表面で反射する光について、λ／２だけの位相差が生じる。
屈折率ｎ＝１．５０、膜厚ｄ（μｍ）の色パターンで、透明基板より色パターンの屈折率が小さい場合。
４）イエロー
１  ｄ＝０．２８μｍ
【表１４】
0004111281.tif 000020
２  ｄ＝０．４７μｍ
【表１５】
0004111281.tif 000021
３  ｄ＝０．６５μｍ
【表１６】
0004111281.tif 000022
４  ｄ＝０．８４μｍ
【表１７】
0004111281.tif 000023
５  ｄ＝１．０３μｍ
【表１８】
0004111281.tif 000024
５）マゼンタ（極大値が４５０ｎｍ付近に来るような条件）
1  ｄ＝０．２２μｍ
【表１９】
0004111281.tif 000025
２  ｄ＝０．３７μｍ
【表２０】
0004111281.tif 000026
３  ｄ＝０．５２μｍ
【表２１】
0004111281.tif 000027
４  ｄ＝０．６７μｍ
【表２２】
0004111281.tif 000028
５  ｄ＝０．８２μｍ
【表２３】
0004111281.tif 000029
【表２４】
６）シアン
1  ｄ＝０．２４μｍ
0004111281.tif 000030
２  ｄ＝０．４０μｍ
【表２５】
0004111281.tif 000031
３  ｄ＝０．５６μｍ
【表２６】
0004111281.tif 000032
４  ｄ＝０．７２μｍ
【表２７】
0004111281.tif 000033
５  ｄ＝０．８８μｍ
【表２８】
0004111281.tif 000034
【００１４】
さらに、この発明は、レッド、グリーン、ブルーの３原色、あるいはイエローマゼンタ、シアンの補色系からなるもの、又は、オレンジとグリーンの２色からなるもの等、互いに異なる２種以上の色パターンを含む反射型の液晶表示装置用のカラーフィルタに適用することができる。
【００１５】
また、この発明の補色系のＹＭＣ各色パターンをＭとＹを重ねてＲの色パターンを形成する等して、ＹＭＣ各色パターンを部分的に重ねてＲＧＢの色パターンを形成し、ＹＭＣとＲＧＢからなる６色の色パターンからなるカラーフィルタを形成することもできる。
【００１６】
【この発明の適用例】
図１にカラーフィルタを含む反射型のカラー液晶表示装置の断面構造を示す。カラー液晶表示装置１０は、ホストゲスト液晶２０の一面にカラーフィルタ３０また、その他方の面に反射層４０を備えている。カラーフィルタ３０自体は、ガス等の透明基板３２と、その基板３２上に形成したＹＭＣ（イエロー、マゼンタ、シアン）３色の色パターンを含むカラーフィルタ層３６とからなる。これらのカラーフィルタ層３６の各色パターンについては、透過型のカラーフィルタの製造において良く知られた、例えば、フォトリソグラフィ技術等によって形成することができる。
ＹＭＣ系の各色パターンの組成、膜厚及び最小透過率を以下のように設定し、カーボンアークフェードメータにより１００時間照射した後の色差ΔＥａｂ＊のデータを取った。
【００１７】
マゼンタの色パターン
キサンテン系染料（アシッド  レッド８７）をポリイミド樹脂１に対し、染料を重量比で０．１〜０．３加え、厚さ０．２６〜０．３４μｍ、最小透過率２５％のマゼンタ色の色パターンを作成した。この色パターンには、金属錯体（ＰＡ−１００６：三井東圧ファイン）を添加したものと、添加しないものとを準備し、各々カーボンアークフェードメータにより１００時間照射した後の色差を調べた。その結果、金属錯体を添加しない場合、色差ΔＥａｂ＊が１６であったのに対し、添加剤を樹脂に対する重量比で０．１加えたときの色差ΔＥａｂ＊は５、また、重量比で０．１６加えたときの色差ΔＥａｂ＊は３となり、十分な耐光性が得られることが分かった。
なお、ポリイミド樹脂１に対し、染料を重量比で０．０２５加え、厚さ１．４μｍ最小透過率２５％としたとき、カーボンアークフェードメータにより１００時間照射すると、色パターンの色は完全に退色した。
【００１８】
シアンの色パターン
トリフェニルメタン系染料（アシッド  ブルー９）をポリイミド樹脂１に対し、染料を重量比で０．１〜０．２加え、厚さ０．３８〜０．４６μｍ、最小透過率２５％のシアン色の色パターンを作成した。この色パターンには、金属錯体（ＮＫＸ１１９９：日本感光色素）を添加したものと、添加しないものとを準備し、各々カーボンアークフェードメータにより１００時間照射した後の色差を調べた。その結果、金属錯体を添加しない場合、色差ΔＥａｂ＊が７であったのに対し添加剤を樹脂に対する重量比で０．０１〜０．０５加えたときの色差ΔＥａｂ＊は６、また、重量比で０．１〜０．２加えたときの色差ΔＥａｂ＊は３以下となり、十分な耐光性が得られることが分かった。
なお、ポリイミド樹脂１に対し、染料を重量比で０．０２５加え、厚さ１．４５μｍ、最小透過率２５％としたとき、カーボンアークフェードメータにより１００時間照射すると、色パターンの色は完全に退色した。
【００１９】
イエローの色パターン
含金属アゾ系染料（ソルベンド  イエロー６３）をポリイミド樹脂１に対し、染料を重量比で０．４〜０．６加え、厚さ０．４〜０．４５μｍ、最小透過率２５〜３０％のイエロー色の色パターンを作成した。この色パターンには、金属錯体（ＰＡ−１００６：三井東圧ファイン）を添加したものと、添加しないものとを準備し各々カーボンアークフェードメータにより１００時間照射した後の色差を調べた。その結果、金属錯体を添加しない場合、色差ΔＥａｂ＊が９であったのに対し、添加剤を樹脂に対する重量比で０．１加えたときの色差ΔＥａｂ＊は３以下となり、十分な耐光性が得られることが分かった。
【図面の簡単な説明】
【図１】この発明を適用したカラーフィルタの一例を示す断面図である。
【符号の説明】
３０  カラーフィルタ
３２  透明基板
３６  カラーフィルタ層
４０  反射層
【図１】
0004111281.tif 000035